(57)【要約】【課題】電解質層の構成の適正化により燃料電池性能を向上させる。【解決手段】燃料電池の製造方法は、水素透過性金属層を用意する第１の工程（ステップＳ１００）と、成膜材料である電解質が結晶化可能な条件で、水素透過性金属上に、水素透過性金属との界面を含む第１の層を形成する第２の工程（ステップＳ１１０）と、成膜材料である電解質が結晶化可能な条件で、第１の層上に第２の層を形成する第３の工程（ステップＳ１２０）と、を備える。第２の工程は、第３の工程に比べて、結晶性がより高くなる条件により成膜する工程である。【選択図】図２
2009059534.tif 000002
【特許請求の範囲】
【請求項１】
燃料電池の製造方法であって、
水素透過性金属層を用意する第１の工程と、
成膜材料である電解質が結晶化可能な条件で、前記水素透過性金属上に、前記水素透過性金属との界面を含む第１の層を形成する第２の工程と、
成膜材料である電解質が結晶化可能な条件で、前記第１の層上に第２の層を形成する第３の工程と、
を備え、
前記第２の工程は、前記第３の工程に比べて、結晶性がより高くなる条件により成膜する工程である
燃料電池の製造方法。
【請求項２】
請求項１記載の燃料電池の製造方法であって、
前記第１の層は、前記第２の層よりも薄く形成される
燃料電池の製造方法。
【請求項３】
請求項２記載の燃料電池の製造方法であって、
前記第１の層の厚みは、１０ｎｍ〜１μｍである
燃料電池の製造方法。
【請求項４】
請求項１ないし３いずれか記載の燃料電池の製造方法であって、
前記第３の工程は、柱状結晶の層を形成する工程である
燃料電池の製造方法。
【請求項５】
請求項１ないし４いずれか記載の燃料電池の製造方法であって、
前記第２の工程は、前記第３の工程よりも、成膜温度が高い
燃料電池の製造方法。
【請求項６】
請求項１ないし４いずれか記載の燃料電池の製造方法であって、
前記第２の工程は、前記第３の工程よりも、成膜レートが遅い
燃料電池の製造方法。
【請求項７】
請求項１ないし４いずれか記載の燃料電池の製造方法であって、
前記第２の工程は、前記第３の工程よりも、成膜圧力が低い
燃料電池の製造方法。
【請求項８】
請求項１ないし４いずれか記載の燃料電池の製造方法であって、
前記第２の工程は、外部からさらにエネルギを供給する工程である
燃料電池の製造方法。
【請求項９】
請求項１ないし４いずれか記載の燃料電池の製造方法であって、
前記第２の工程は、前記第３の工程とは異なる成膜方法により成膜を行なう
燃料電池の製造方法。
【請求項１０】
燃料電池の製造方法であって、
水素透過性金属層を用意する第１の工程と、
前記水素透過性金属層上に電解質層を形成する第２の工程と、
を備え、
前記第２の工程は、前記水素透過性金属層表面に、前記電解質から成る複数の電解質粒子を埋め込む工程と、前記電解質粒子を表面に埋め込んだ前記水素透過性金属層上に、成膜材料である前記電解質が結晶化可能な条件で前記電解質の層を成膜する工程と
を備える燃料電池の製造方法。
【発明の詳細な説明】
【技術分野】
【０００１】
この発明は、燃料電池の製造方法に関する。
【背景技術】
【０００２】
固体電解質型燃料電池の一種として、水素透過性金属層を備える燃料電池が知られている。このような燃料電池は、通常は、アノードとして機能する水素透過性金属層上に、プロトン伝導性を有する固体酸化物から成る電解質層を成膜することによって製造される。従来、このような燃料電池を構成する各層の成膜条件の適正化により、電池性能の向上が図られてきた。例えば、水素透過性金属層を、種類の異なる水素透過性金属から成る複数の層によって構成すると共に、水素透過性金属層の内部に形成される中間層を成膜する際の成膜条件によって、中間層を構成する金属結晶粒の粒径分布を調節する構成が提案されている（例えば、特許文献１参照）。このように中間層の成膜条件によって中間層の結晶粒径の分布を調節することにより、中間層を介して進行する金属拡散を抑制して水素透過性能の低下を抑えると共に、水素透過性金属層の耐久性を向上させることが可能になる。
【０００３】
【特許文献１】特開２００６−１３０４２６
【特許文献２】特開２００４−３４４７３１
【発明の開示】
【発明が解決しようとする課題】
【０００４】
しかしながら、水素透過性金属層上に成膜される電解質層については、成膜条件や粒径分布について充分な検討がなされていなかった。電解質層は、燃料電池の構成要素の主要部の一つであり、電解質層の構成の適正化による電池性能の更なる向上が望まれていた。
【０００５】
本発明は、上述した従来の課題を解決するためになされたものであり、電解質層の構成の適正化により燃料電池性能を向上させることを目的とする。
【課題を解決するための手段】
【０００６】
本発明の第１の態様としての燃料電池の製造方法は、
水素透過性金属層を用意する第１の工程と、
成膜材料である電解質が結晶化可能な条件で、前記水素透過性金属上に、前記水素透過性金属との界面を含む第１の層を形成する第２の工程と、
成膜材料である電解質が結晶化可能な条件で、前記第１の層上に第２の層を形成する第３の工程と、
を備え、
前記第２の工程は、前記第３の工程に比べて、結晶性がより高くなる条件により成膜する工程である。
【０００７】
以上のように構成された本発明の第１の態様としての燃料電池の製造方法によれば、第１の層を形成する工程を、第２の層を形成する工程に比べて、結晶性がより高くなる条件としているため、電解質膜において、水素透過性金属層との界面を含む第１の層における結晶の粒径を、より大きくすることができる。そのため、電解質膜全体の抵抗を抑制し、電解質膜のプロトン伝導性を高め、燃料電池の電池性能を向上させることができる。
【０００８】
本発明の第１の態様としての燃料電池の製造方法において、前記第１の層は、前記第２の層よりも薄く形成されることとしても良い。このような構成とすれば、結晶性を高くするのに伴って増加する消費エネルギ量を抑制しつつ、効率良く電解質膜全体の結晶性を向上させることができる。
【０００９】
このような燃料電池の製造方法において、前記第１の層の厚みは、１０ｎｍ〜１μｍであることとしても良い。このような構成とすれば、水素透過性金属層上に電解質膜を成膜する際に、水素透過性金属層との界面を含む第１の層を構成する結晶を充分に大型化すると共に、結晶性を高くするのに伴って増加する消費エネルギ量を、効果的に削減することができる。
【００１０】
また、本発明の第１の態様としての燃料電池の製造方法において、前記第３の工程は、柱状結晶の層を形成する工程であることとしても良い。このような構成とすれば、結晶性を高めて結晶粒径を大型化した第１の層上に、柱状結晶から成る第２の層を形成することにより、電解質膜の抵抗を抑制する効果を高めることができる。
【００１１】
本発明の第１の態様としての燃料電池の製造方法において、前記第２の工程は、前記第３の工程よりも、成膜温度が高いこととしても良い。このような構成とすれば、熱エネルギによって第１の層の結晶性を高めることができる。また、第２の層の成膜温度を低く設定することにより、成膜工程全体で要するエネルギ量を抑制すると共に、基材となる水素透過性金属層における熱に起因する損傷を抑制することができる。
【００１２】
本発明の第１の態様としての燃料電池の製造方法において、前記第２の工程は、前記第３の工程よりも、成膜レートが遅いこととしても良い。このような構成とすれば、成膜レートを遅くすることで第１の層の結晶性を高めることができると共に、第２の層の成膜レートを速くすることにより、成膜工程全体で要する時間を抑制することができる。
【００１３】
本発明の第１の態様としての燃料電池の製造方法において、前記第２の工程は、前記第３の工程よりも、成膜圧力が低いこととしても良い。このような構成とすれば、成膜圧力を低くすることで第１の層の結晶性を高めることができる。また、電解質膜が固体酸化物から成る場合に、第２の層を形成する工程において成膜圧力を高くする際に酸素分圧を高くするならば、電解質膜におけるプロトン伝導性の低下を抑制することができる。
【００１４】
本発明の第１の態様としての燃料電池の製造方法において、前記第２の工程は、外部からさらにエネルギを供給する工程であることとしても良い。このような構成とすれば、外部からさらにエネルギを供給することで第１の層の結晶性を高めることができると共に、成膜工程全体では、外部からの供給エネルギ量を抑えることができる。
【００１５】
本発明の第１の態様としての燃料電池の製造方法において、前記第２の工程は、前記第３の工程とは異なる成膜方法により成膜を行なうこととしても良い。このような構成とすれば、第２の層を形成する成膜方法により電解質膜全体を成膜する場合に比べて、電解質膜全体の結晶性を向上させることができると共に、第１の層を形成する成膜方法により電解質膜全体を成膜する場合に生じる問題を抑制することができる。
【００１６】
本発明の第２の態様としての燃料電池の製造方法は、
水素透過性金属層を用意する第１の工程と、
前記水素透過性金属層上に電解質層を形成する第２の工程と、
を備え、
前記第２の工程は、前記水素透過性金属層表面に、前記電解質から成る複数の電解質粒子を埋め込む工程と、前記電解質粒子を表面に埋め込んだ前記水素透過性金属層上に、成膜材料である前記電解質が結晶化可能な条件で前記電解質の層を成膜する工程と
を備える。
【００１７】
以上のように構成された本発明の第２の態様としての燃料電池の製造方法によれば、水素透過性金属層表面に電解質粒子を埋め込んだ上に電解質の層を成膜するため、電解質膜において、水素透過性金属層との界面を含む第１の層における結晶の粒径を大きくすることができる。そのため、電解質膜全体の抵抗を抑制し、電解質膜のプロトン伝導性を高め、燃料電池の電池性能を向上させることができる。
【００１８】
本発明は、上記以外の種々の形態で実現可能であり、例えば、本発明の燃料電池の製造方法により製造された燃料電池などの形態で実現することが可能である。
【発明を実施するための最良の形態】
【００１９】
Ａ．燃料電池の構成：
図１は、本発明の第１実施例の燃料電池を構成する単セル２０の構成の概略を表わす断面模式図である。単セル２０は、水素透過性金属層２２と、電解質膜２１と、カソード２４と、ガスセパレータ２７，２９とを備えている。ガスセパレータ２７と水素透過性金属層２２との間には、水素を含有する燃料ガスが通過する単セル内燃料ガス流路３０が形成されている。また、ガスセパレータ２９とカソード２４との間には、酸素を含有する酸化ガスが通過する単セル内酸化ガス流路３２が形成されている。水素透過性金属層２２、電解質膜２１およびカソード２４から成る構造を、以下、ＭＥＡ（Membrane Electrode Assembly）４０と呼ぶ。図１では単セル２０を示したが、実際の本実施例の燃料電池は、図１の単セル２０を複数積層したスタック構造を有している。なお、図示は省略しているが、スタック構造の内部温度を調節するために、各単セル間に、あるいは所定数の単セルを積層する毎に、冷媒の通過する冷媒流路を設けても良い。
【００２０】
水素透過性金属層２２は、水素透過性を有する金属によって形成される層である。このような水素透過性金属層２２は、例えば、パラジウム（Ｐｄ）またはＰｄ合金により形成することができる。あるいは、バナジウム（Ｖ）等の５族金属（Ｖの他、ニオブ、タンタル等）または５族金属の合金を基材として、少なくともその一方の面（単セル内燃料ガス流路３０側）にＰｄやＰｄ合金層を形成した多層膜とすることができる。水素透過性金属層２２において、少なくとも単セル内燃料ガス流路３０側の表面を構成するＰｄ（あるいはＰｄ合金）は、水素透過性金属層２２を水素が透過する際に、水素分子を解離させる活性を有する。このような本実施例の水素透過性金属層２２は、アノードとしての機能を果たしている。
【００２１】
電解質膜２１は、プロトン伝導性を有する固体電解質から成る層である。電解質膜２１を構成する固体電解質としては、例えば、ＢａＣｅＯ3系、ＳｒＣｅＯ3系、ＳｒＺｒＯ3系のセラミックスプロトン伝導体を用いることができる。電解質膜２１は、緻密な水素透過性金属層２２上に成膜されるため、充分な薄膜化が可能となる。したがって、固体酸化物の膜抵抗を低減することができ、従来の固体電解質型燃料電池の運転温度よりも低い温度である約２００〜６００℃程度で燃料電池を運転することができる。電解質膜２１は、その製造方法に特徴があるが、これらについては後に詳述する。
【００２２】
カソード２４は、電解質膜２１上において、水素透過性金属層２２が形成される面と異なる面上に形成される電極層である。カソード２４は、例えば、ランタンストロンチウムコバルタイト（ＬＳＣ）、ランタンストロンチウムマンガナイト（ＬＳＭ）、ランタンストロンチウムクロマイト等の複合酸化物によって形成することができる。あるいは、カソード２４は、電気化学反応を促進する触媒活性を有する金属、例えば、パラジウム（Ｐｄ）や白金（Ｐｔ）等の貴金属により形成しても良い。
【００２３】
ガスセパレータ２７，２９は、カーボンや金属などの導電性材料で形成されたガス不透過な部材である。ガスセパレータ２７，２９の表面には、既述した単セル内燃料ガス流路３０や単セル内酸化ガス流路３２を形成するための凹凸形状が形成されている。なお、単セル２０において、ＭＥＡ４０とガスセパレータとの間に、さらに、導電性と共にガス透過性を有する部材（集電体）を配設する等の変形が可能である。また、ガスセパレータ２７，２９の表面には単セル内ガス流路を形成するための凹凸形状を形成することなく、ガスセパレータ２７，２９とＭＥＡ４０との間に導電性多孔質部材を配置し、この導電性多孔質部材の内部に形成される空間によって、単セル内ガス流路を形成しても良い。
【００２４】
燃料電池に供給される燃料ガスとしては、炭化水素系燃料を改質して得られる水素リッチガスを用いても良いし、純度の高い水素ガスを用いても良い。また、燃料電池に供給される酸化ガスとしては、例えば空気を用いることができる。
【００２５】
Ｂ．製造方法：
以下に、単セル２０の製造方法として、水素透過性金属層２２、電解質膜２１およびカソード２４から成るＭＥＡ４０の製造工程を説明する。図２は、ＭＥＡ４０の製造工程を表わす説明図である。
【００２６】
ＭＥＡ４０を作成する際には、まず、水素透過性金属層２２を用意する（ステップＳ１００）。水素透過性金属層２２は、既述したように、Ｐｄを含有する金属層、あるいは５族金属を含有する層を基材として、少なくともその一方の面上にＰｄを含有する層を設けた金属膜として形成される。水素透過性金属層２２は、数十μｍの厚みに形成すればよい。
【００２７】
次に、ステップＳ１００で用意した水素透過性金属層２２上に、電解質膜２１を形成する。電解質膜２１は、まず、水素透過性金属層２２上に第１の層を成膜し（ステップＳ１１０）、その後、第１の層の上に第２の層を成膜することによって形成する（ステップＳ１２０）。第１の層および第２の層の成膜は、スパッタ法やイオンプレーティング、あるいはＰＬＤやＥＢ蒸着のような真空蒸着法等のＰＶＤ、あるいはＣＶＤ等の気相法により行なうことができる。電解質膜２１は、全体として、例えば０．１〜６μｍの厚みとなるように形成すればよい。電解質膜２１は、電解質膜２１の耐久性を高めて燃料電池の信頼性を高めるには厚く形成することが望ましく、プロトン伝導性を高めるには薄く形成することが望ましい。そのため、電解質膜２１の厚みは、所望の性能に応じて適宜設定すればよい。
【００２８】
ここで、ステップＳ１１０とステップＳ１２０とは、成膜時に成膜材料に供給するエネルギ量を異ならせており、ステップ１１０の方がステップ１２０よりも高エネルギ状態で成膜を行なうことにより、第１の層の結晶性を高めている。すなわち、第１の層を構成する結晶の成長を促進させている。具体的には、第２の層の成膜温度を、電解質膜を構成する固体酸化物が結晶化可能な温度として設定すると共に、第１の層の成膜温度を、第２の層の成膜温度よりも高く設定している。例えば、Ｐｄ製の基材を用いると共に、成膜材料であるターゲットとしてＳｒＺｒ0.8Ｉｎ0.2Ｏ3焼結体を用い、ＰＬＤ（Pulse Laser Deposition）により成膜する場合、第１の層の成膜温度を８００℃、第２の層の成膜温度を６００℃、成膜圧力０．０１Ｔｏｒｒとして、レーザ出力および波長を適宜設定した上で２時間程度成膜することにより、結晶構造を有する数μｍの厚みの電解質膜を形成することができる。
【００２９】
水素透過性金属層２２上に電解質膜２１を形成すると、次に、この電解質膜２１上に、カソード２４を形成して（ステップＳ１３０）、ＭＥＡ４０を完成する。カソード２４は、既述した複合酸化物や貴金属を成膜材料に用いて、例えば、ＰＶＤにより多孔質膜として形成すればよい。あるいは、溶射など他の成膜法によりカソード２４を形成しても良く、触媒金属を含有する導電性ペーストを電解質膜２１上に塗布し、乾燥・焼成を行なって多孔質なカソード２４を形成しても良い。カソード２４の厚みは、例えば１μｍ以下とすることが好ましい。
【００３０】
燃料電池を組み立てる際にはさらに、図２に従って作製したＭＥＡ４０を挟持するようにガスセパレータ２７および２９を配設して単セル２０を作製し、さらにこの単セル２０を所定数積層する。
【００３１】
以上のように構成された燃料電池の製造方法により製造された燃料電池によれば、電解質膜２１は、水素透過性金属層２２との界面を含む第１の層を、第１の層上に形成されて固体酸化物が結晶化可能な温度で成膜された第２の層の成膜温度よりも高い温度で成膜しているため、水素透過性金属層２２との界面を含む領域における結晶性を向上させることができる。すなわち、電解質膜全体を、第２の層を成膜した条件にて形成する場合に比べて、水素透過性金属層２２との界面を含む領域を構成する結晶を大型化することができる。そのため、電解質膜２１全体の抵抗を抑制し、電解質膜２１のプロトン伝導性を高め、このような電解質膜２１を備える燃料電池の電池性能を向上させることができる。
【００３２】
以下に、電解質膜における膜厚および粒界密度と抵抗との関係について説明する。図３は、実施例の燃料電池と同様に水素透過性金属層を備える固体電解質型燃料電池としての単セルであって、電解質膜の厚みが互いに異なる単セルについて、電解質膜の抵抗を測定した結果の一例を示す説明図である。ただし、図３に抵抗を測定した結果を示した各単セルは、実施例のように水素透過性金属層上に電解質膜を成膜する過程で成膜温度の変更を行なっておらず、一定の成膜温度で電解質膜を形成したものである。このときの成膜温度は、実施例における電解質膜２１の第２の層を成膜するときと同様に、固体酸化物が結晶化可能な温度である。
【００３３】
一般に、電解質膜においては、その膜厚が薄いほど抵抗が小さくなることが知られている。実際に電解質膜の抵抗を測定した結果においても、図３に示すように、膜厚が増すに従って抵抗は大きくなり、横軸を膜厚、縦軸を抵抗とした場合には、膜厚と抵抗の関係を表わすグラフは所定の傾きを示す直線状となった。しかしながら、このような膜厚と抵抗の関係は正比例の関係ではなく、膜厚と縦軸の関係を表わすグラフは、上記所定の傾きを保って縦軸まで延ばすと縦軸に切片を有する形状となった。ここで、実際に電解質膜の抵抗を測定しようとすると、膜厚が薄い場合には、電解質膜の強度が不十分となって電解質膜の両側の電極間で短絡を起こしやすくなり、正確な抵抗の測定が困難となる。そのため、図３においては、膜厚が薄い場合の膜厚と抵抗の関係は、予測値として点線で表わしている。図３に示すように、電解質膜の膜厚をある程度以上薄くすると、それ以上膜厚を薄くしても電解質膜の抵抗が充分に小さくならなくなることから、電解質膜における成膜用基材との界面近傍の領域は、他の部分に比べて特に抵抗が大きいといえる。
【００３４】
図４は、図３に膜厚と抵抗の関係の測定結果を示した単セルが備えるＭＥＡの様子を表わす断面模式図である。気相法により電解質膜を成膜すると、電解質膜を構成する固体酸化物が結晶化可能な条件で成膜を行なうことにより、図４に示すように、電解質は柱状結晶化する。ただし、水素透過性金属層との間の界面を含む領域には、結晶粒径のより小さな微結晶層が形成され、柱状結晶から成る層は、上記微結晶層の上に形成される。このように水素透過性金属層との界面を含む領域に微結晶層を生じるのは、水素透過性金属層と電解質膜とでは構成材料が異なり、両者の結晶構造が異なるためである。ここで、成膜時の結晶化は、以下のように行なわれると考えられる。すなわち、成膜初期においては、成膜用基材である水素透過性金属層の表面に到達した成膜材料粒子（蒸着粒子）は、しばらく基材上を動き回った後に安定なサイトに落ち着いて、膜の結晶核を形成する。そこに蒸着粒子がさらにやって来ると、後からきた蒸着粒子が先の蒸着粒子に付着して結晶核が成長したり、後からきた蒸着粒子が新たな結晶核をさらに形成したりする。そして、結晶核の成長が進むと、成長した多数の結晶核が膜を形成し、このようにして形成された膜上では、結晶同士が合体して結晶サイズが大きくなる。すなわち、異種材料から成る基材上に成膜される成膜初期には、蒸着粒子に与えられるエネルギの多くは基材上での結晶核の形成のために用いられるが、結晶核が形成されて膜状になった後は、蒸着粒子に与えられるエネルギの多くは結晶の成長のために用いられ、結晶サイズが大きくなる。このようにして成膜された電解質膜における微結晶層の厚みは、成膜材料や成膜条件により異なる。微結晶層の厚みは、通常は、数十ｎｍ程度となる。
【００３５】
このような微結晶層は、図３において特に抵抗が大きくなることが示された水素透過性金属層との界面近傍の領域に対応している。そのため、電解質膜における成膜用基材との界面近傍の微結晶層は、他の領域である柱状結晶から成る層に比べて、特に抵抗が大きい領域であるといえる。なお、微結晶層の抵抗が特に大きいのは、微結晶層に密度が高い状態で存在する結晶粒界では、結晶内部に比べてプロトンが移動する際の抵抗が大きいためと考えられる。
【００３６】
本実施例の燃料電池では、水素透過性金属層２２上に電解質膜２１を成膜する際に、成膜初期の成膜温度を特に高く設定して、高エネルギ状態で第１の層を形成している。このように成膜材料である粒子が有するエネルギ量を多くすることにより、成膜初期の段階から結晶の成長に利用できるエネルギが増えて結晶の成長を促進することができ、水素透過性金属層２２との界面を含む第１の層を、より粒径の大きな結晶から成る層とすることができる。このように、第１の層を構成する結晶の粒径をより大きくすることによって電解質膜全体の粒界密度を低下させることができるため、電解質膜全体の抵抗をより小さくすることができ、電池性能を向上させることができる。既述したように、固体酸化物が結晶化可能な温度で成膜することにより電解質は次第に柱状結晶化するため、第２の層の成膜温度にて電解質膜全体を成膜しても、成膜基材から離れた領域では電解質膜は柱状結晶となるが、第１の層の成膜温度を充分に高く設定することにより、電解質膜全体が柱状結晶から成る状態に、より近づけることができる。なお、気相法により成膜する際の電解質が結晶化可能な成膜温度であって、水素透過性金属層２２に加えられる熱が許容範囲となる温度として、第１の層の成膜温度と、これよりも低い第２の層の成膜温度は、例えば、５００〜８００℃の範囲において設定すればよい。
【００３７】
また、本実施例によれば、第１の層の成膜温度を高く設定することで、水素透過性金属層２２との界面近傍の結晶性が高まることにより、第２の層の成膜温度をより低く設定しても、第２の層を柱状結晶化することが可能になる。既述したように、成膜初期においてはエネルギの多くは結晶核の形成に用いられ、その後、エネルギの多くが結晶の成長に用いられるようになるが、結晶性の高い第１の層上に第２の層を成膜する場合には、異種材料から成る水素透過性金属層２２上に直接成膜する場合とは異なり、成膜時のエネルギを直ちに結晶の成長に用いることができる。そのため、水素透過性金属層２２上に直接成膜する場合に比べて成膜時のエネルギをより少なくしても、充分な結晶性を実現して柱状結晶化することが可能になる。
【００３８】
さらに、本実施例によれば、高温で成膜するのは、界面を含む第１の層だけであり、第２の層は、より低い温度で成膜しているため、電解質膜全体の結晶性を高めるために要する成膜エネルギの増加量を抑制することができる。また、第２の層の成膜温度を抑えているため、基材である水素透過性金属層２２における熱に起因する変形・変質を抑制することができる。
【００３９】
なお、本実施例において、第１の層は、第２の層よりも薄く形成することが望ましい。第１の層を、第２の層よりも薄く形成することにより、電解質膜２１の成膜に要するエネルギをさらに削減することができると共に、成膜基材である水素透過性金属層２２に対して成膜時に加えられる熱を削減することができる。第１の層の厚みは、例えば、１０ｎｍ〜１μｍとすることができる。
【００４０】
Ｃ．第２実施例：
第１実施例では、電解質膜２１を成膜する際に、水素透過性金属層２２との界面を含む層である第１の層を、第１の層上に形成する第２の層よりも高い温度で形成することによって、電解質膜全体の粒界密度の低減を図っているが、異なる構成としても良い。以下に、第１の層と第２の層とで成膜レートを異ならせる構成を、第２実施例として説明する。
【００４１】
第２実施例の燃料電池は、第１実施例の燃料電池と同様の構成を備えるため、共通する部分には同じ参照番号を付して詳しい説明を省略する。第２実施例の燃料電池では、水素透過性金属層２２上に電解質膜２１を成膜する際に、水素透過性金属層２２との界面を含む第１の層を、第２の層よりも低い成膜レートで形成している。すなわち、図２のステップＳ１１０に代えて、より遅い成膜レートで第１の層を形成する工程を行ない、ステップＳ１２０に代えて、より速い成膜レートで第２の層を形成する工程を行なっている。ここで、成膜の過程においては、結晶核の形成および結晶核の成長の程度は、既述したように蒸着粒子の動きやすさにより定まるが、蒸着粒子の動きやすさは、熱エネルギなどとして成膜時に加えられるエネルギ以外に、成膜速度の影響を受ける。すなわち、成膜初期においては、成膜用基材である水素透過性金属層の表面に到達する成膜材料粒子（蒸着粒子）の速度が速いと、次から次へと蒸着粒子が基材上に飛来し、安定なサイトに落ち着く前に粒子同士が衝突してクラスターを形成する。このようにクラスターとなった粒子は動きにくくなるため、結晶核の密度が増加してしまい、結果的に結晶粒径が小さくなる。本実施例では、成膜初期の成膜速度を遅くすることにより、基材上で蒸着粒子を動き回り易くして、界面を含む第１の層における結晶核の密度および結果的に形成される結晶の粒界密度を低下させている。例えば、Ｐｄ製の基材を用いると共に、成膜材料であるターゲットとしてＳｒＺｒ0.8Ｉｎ0.2Ｏ3焼結体を用い、ＰＬＤ（Pulse Laser Deposition）により成膜する場合、第１の層の成膜レートを０．１μｍ／ｈｒ、第２の層の成膜レートを１μｍ／ｈｒ、成膜温度を６００℃、成膜圧力０．０１Ｔｏｒｒとすることにより、第１実施例と同様の電解質膜２１を形成することができる。
【００４２】
以上のように構成された第２実施例の燃料電池の製造方法によれば、第１実施例と同様に、水素透過性金属層２２との界面を含む領域における結晶性を向上させることができるため、電解質膜２１全体の抵抗を抑制し、電解質膜２１のプロトン伝導性を高め、このような電解質膜２１を備える燃料電池の電池性能を向上させることができる。
【００４３】
また、上記のような成膜初期に対して、既に結晶化された電解質層上にさらに成膜する成膜後段の工程では、成膜速度をより速く設定しても、充分な結晶化、具体的には柱状結晶化が可能になる。そのため、本実施例では、第２の層は、第１の層よりも成膜レートを速くしており、これにより、成膜工程に要する時間を削減し、製造コストを抑えることが可能になる。なお、気相法で成膜する際の電解質が結晶化可能な成膜レートであって、成膜のスピードが生産コスト上許容できる範囲となる成膜レートとして、第１の層の成膜レートと、これよりも速い第２の層の成膜レートは、例えば、１〜数十μｍ／ｈｒの範囲において設定すればよい。
【００４４】
Ｄ．第３実施例：
水素透過性金属層２２との界面を含む層における粒界密度を低減するさらに他の方法として、成膜の過程で成膜圧力を異ならせる構成を、第３実施例として以下に説明する。第３実施例の燃料電池は、第１実施例の燃料電池と同様の構成を備えるため、共通する部分についての詳しい説明は省略する。第３実施例の燃料電池では、水素透過性金属層２２上に電解質膜２１を成膜する際に、水素透過性金属層２２との界面を含む第１の層を、第２の層よりも低い成膜圧力で形成している。すなわち、図２のステップＳ１１０に代えて、より低い成膜圧力で第１の層を形成する工程を行ない、ステップＳ１２０に代えて、より高い成膜圧力で第２の層を形成する工程を行なう。ここで、成膜の過程においては、結晶核の形成および結晶核の成長の程度は蒸着粒子の動きやすさにより定まるが、蒸着粒子の動きやすさは、既述したように成膜時に蒸着粒子が有するエネルギの大きさの影響を受ける。成膜時に蒸着粒子が有するエネルギの大きさは、成膜時に加えられる熱の他、成膜時の圧力によっても定まる。すなわち、成膜時の圧力を低くするほど、高エネルギ状態で蒸着粒子を基板上に到達させることができ、そのエネルギによって結晶を成長させ、粒径を大型化させることができる。本実施例では、成膜初期の成膜圧力を遅くすることで、界面を含む層である第１の層の粒界密度を低下させている。なお、本実施例において、固体酸化物から成る電解質膜２１を成膜する際には、成膜環境として酸素を含有しており、成膜圧力は、酸素分圧に相当する。例えば、Ｐｄ製の基材を用いると共に、成膜材料であるターゲットとしてＳｒＺｒ0.8Ｉｎ0.2Ｏ3焼結体を用い、ＰＬＤ（Pulse Laser Deposition）により成膜する場合、第１の層の成膜圧力（酸素分圧）を０．０００１Ｔｏｒｒ、第２の層の成膜圧力（酸素分圧）を０．０１Ｔｏｒｒ、成膜温度を６００℃として、レーザ出力および波長を適宜設定することにより、第１実施例と同様の電解質膜２１を形成することができる。
【００４５】
以上のように構成された第３実施例の燃料電池の製造方法によれば、第１実施例と同様に、水素透過性金属層２２との界面を含む領域における結晶性を向上させることができるため、電解質膜２１全体の抵抗を抑制し、電解質膜２１のプロトン伝導性を高め、このような電解質膜２１を備える燃料電池の電池性能を向上させることができる。
【００４６】
また、上記のような成膜初期に対して、既に結晶化された電解質層上にさらに成膜する成膜後段の工程では、成膜圧力をより高く設定しても、充分な結晶化、具体的には柱状結晶化が可能になる。そのため、本実施例では、第２の層は、第１の層よりも成膜圧力（酸素分圧）を高くして、電解質膜における酸素欠乏を抑制し、酸素欠乏に起因する電解質膜２１のプロトン伝導性の低下を防止している。なお、気相法で成膜する際の電解質が結晶化可能な成膜圧力であって、電解質膜２１における酸素欠乏の可能性が許容できる範囲となる成膜圧力として、第１の層の成膜圧力と、これよりも高い第２の層の成膜圧力は、例えば、０．０００１〜１Ｔｏｒｒの範囲において設定すればよい。
【００４７】
Ｅ．第４実施例：
水素透過性金属層２２との界面を含む層における粒界密度を低減するさらに他の方法として、成膜時に外部からさらにエネルギを供給する構成を、第４実施例として以下に説明する。第４実施例の燃料電池は、第１実施例の燃料電池と同様の構成を備えるため、共通する部分についての詳しい説明は省略する。第４実施例の燃料電池では、水素透過性金属層２２上に電解質膜２１を成膜する際に、水素透過性金属層２２との界面を含む第１の層を、外部からさらにエネルギ供給しながら形成している。すなわち、図２のステップＳ１１０に代えて、外部からエネルギ供給しながら第１の層を形成する工程を行ない、ステップＳ１２０に代えて、外部からエネルギ供給することなく第２の層を形成する工程を行なっている。ここで、成膜の過程においては、結晶核の形成および結晶核の成長の程度は、既述したように、蒸着粒子の動きやすさ、すなわち、成膜時に蒸着粒子が有するエネルギの大きさの影響を受ける。本実施例では、成膜初期においてさらに外部からエネルギを供給することで、高エネルギ状態で蒸着粒子を基板上に到達させ、界面を含む層である第１の層において結晶粒径をより大きくして、粒界密度を低下させている。外部からエネルギを供給する方法としては、ＰＶＤやＣＶＤ等の気相法による既述した成膜方法により電解質膜を成膜する際に、レーザイオンアシスト、酸素イオン照射、電子ビーム照射、アルゴンイオン照射等を行なう方法を挙げることができる。このようにして電解質膜２１の成膜初期に外部からのエネルギ供給を行なって結晶成長を促進することにより、第１実施例と同様の電解質膜２１を形成することができる。
【００４８】
以上のように構成された第４実施例の燃料電池の製造方法によれば、第１実施例と同様に、水素透過性金属層２２との界面を含む領域における結晶性を向上させることができるため、電解質膜２１全体の抵抗を抑制し、電解質膜２１のプロトン伝導性を高め、このような電解質膜２１を備える燃料電池の電池性能を向上させることができる。
【００４９】
また、上記のような成膜初期に対して、既に結晶化された電解質層上にさらに成膜する成膜後段の工程では、外部から特にエネルギ供給をしなくても、充分な結晶化、具体的には柱状結晶化が可能になる。そのため、本実施例では、第２の層は、外部からのエネルギ供給を行なうことなく成膜して、成膜に要するエネルギ量を抑えて、電解質膜２１の粒界密度を低減するための製造コストの増大を抑制している。なお、第２の層は、例えば、第１の層を形成する工程よりも少ないエネルギを外部から供給しつつ成膜することとしても良い。
【００５０】
Ｆ．第５実施例：
第１ないし第４実施例では、気相法により電解質膜２１を形成する際に、成膜材料に与えるエネルギ量を増大させることによって、水素透過性金属層２２との界面を含む層における粒界密度を低減しているが、異なる方法を用いても良い。以下に第５実施例として、電解質膜２１の成膜に先立って、結晶核となる粒子を水素透過性金属層２２上に埋め込む構成を説明する。図５は、第５実施例の燃料電池が備えるＭＥＡ１４０の製造工程を表わす説明図である。第５実施例の燃料電池において、第１実施例の燃料電池と共通する部分には同じ参照番号を付して、詳しい説明を省略する。
【００５１】
ＭＥＡ１４０を作成する際には、まず、図２のステップＳ１００と同様に、水素透過性金属層２２を用意する（ステップＳ２００）。次に、ステップＳ２００で用意した水素透過性金属層２２上に、電解質膜を構成する電解質と同じ電解質から成る電解質粒子を埋め込む（ステップＳ２１０）。用いる粒子の粒径は、例えば、０．１〜１μｍとすることができるが、さらに小さな粒径の粒子を用いることとしても良い。電解質粒子の埋め込みは、水素透過性金属層２２上に上記電解質粒子を配置して上から擦り込むことにより行なうことができる。その際、電解質粒子のみを用いるドライ状態で行なっても良いし、さらに水や有機溶剤などの溶媒を併用したウエット状態で行なっても良い。あるいは、電解質粒子の埋め込みは、電解質粒子を溶射等により水素透過性金属層２２の表面に対して吹き付けることによって行なっても良い。上記のように水素透過性金属層２２の表面に電解質粒子を埋め込む際には、電解質粒子が、充分に均一に分散した状態になることが望ましい。
【００５２】
その後、電解質粒子を埋め込んだ水素透過性金属層２２の表面に、電解質膜１２１を形成する（ステップＳ２２０）。第５実施例の燃料電池が備える電解質膜１２１を形成する工程は、第１ないし第４実施例のように第１の層および第２の層を形成する工程に分かれておらず、一様な工程として行なえばよい。電解質膜１２１の形成は、例えば、既述したいずれかの実施例の第２の層を形成する工程と同様に、電解質が結晶化可能な条件で行なえば良く、電解質膜１２１全体として、例えば０．１〜６μｍの厚みと成るように形成すれば良い。水素透過性金属層２２上に電解質膜１２１を形成すると、次に、この電解質膜１２１上に、図２のステップＳ１３０と同様にカソード２４を形成して（ステップＳ２３０）、ＭＥＡ１４０を完成する。
【００５３】
上記のように水素透過性金属層２２の表面に埋め込んだ電解質粒子は、電解質膜１２１を成膜する際には、結晶核として働く。すなわち、予め結晶核を強制的に形成しておくことにより、蒸着粒子は、成膜初期の段階から、基材表面で動き回って新たな結晶核を形成することなく、予め配置された結晶核に結合することができる。そのため、結晶核の成長がより早くから始まり、水素透過性金属層２２との界面近傍において電解質の結晶粒径が大きくなる。このように、水素透過性金属層２２との界面を含む領域の結晶性が向上するため、さらにその上に到達する蒸着粒子も、より大きな結晶を形成し易くなり、電解質膜１２１全体が柱状結晶化し易くなる。
【００５４】
以上のように構成された第５実施例の燃料電池の製造方法によれば、第１実施例と同様に、水素透過性金属層２２との界面を含む領域における結晶性を向上させることができるため、電解質膜１２１全体の抵抗を抑制し、電解質膜１２１のプロトン伝導性を高め、このような電解質膜１２１を備える燃料電池の電池性能を向上させることができる。
【００５５】
Ｇ．第６実施例：
第１ないし第５実施例では、単一の方法により電解質膜を形成しているが、異なる構成としても良い。以下に第６実施例として、気相法以外の方法を含む異なる成膜方法を組み合わせることによって、水素透過性金属層との界面を含む領域の結晶性を向上させる構成を説明する。第６実施例の燃料電池は、第１実施例の燃料電池と同様の構成を備えるため、共通する部分についての詳しい説明は省略する。第６実施例の燃料電池では、水素透過性金属層２２上に電解質膜２１を成膜する際に、水素透過性金属層２２との界面を含む第１の層を、結晶性がより高くなる成膜方法により形成している。すなわち、図２のステップＳ１１０に代えて、結晶性がより高くなる成膜方法により第１の層を形成する工程を行ない、ステップＳ１２０に代えて、上記第１の層の成膜方法よりも結晶性が低くなる成膜方法によって第２の層を形成する工程を行なう。
【００５６】
ここで、電解質から成る層の成膜方法としては、種々の方法が知られており、例えば、既述したＰＬＤなどのＰＶＤ、ＣＶＤの他、スパッタ法、エアゾルデポジション法、ゾルゲル法、あるいは、粉末状の電解質を含むペーストを塗布して焼成する方法を挙げることができる。これらの成膜方法は、それぞれ、形成される膜の結晶性の程度が異なっており、これらの方法を、形成される膜の結晶性が高い順に並べると、上記の順序となる。第６実施例では、電解質膜２１を形成する際に、第１の層を、結晶性がより高くなる成膜方法により形成すると共に、第２の層を、結晶性がより低くなる成膜方法により形成している。
【００５７】
以上のように構成された第６実施例の燃料電池の製造方法によれば、水素透過性金属層２２との界面を含む領域における結晶性が高められているため、電解質膜２１全体の抵抗を抑制し、電解質膜２１のプロトン伝導性を高め、このような電解質膜２１を備える燃料電池の電池性能を向上させることができる。
【００５８】
また、第１の層の結晶性が高められていることにより、第１の層上に成膜する成膜後段の工程では、異種材料から成る水素透過性金属層２２上に成膜する場合には結晶性がより低くなる成膜方法を用いても、充分に結晶性が高い第２の層を形成することが可能となる。すなわち、水素透過性金属層２２上に直接成膜する場合には、結晶性がより低くなる方法を用いても、電解質膜２１全体を、柱状結晶から成る状態により近づけることができる。一般に、結晶性がより高くなる成膜方法ほど製造コストが高くなるため、上記のように製造方法を組み合わせることにより、製造コストを抑制しつつ、電解質膜２１全体の結晶性を確保して、電解質膜２１の抵抗を抑えることができる。
【００５９】
Ｈ．変形例：
なお、この発明は上記の実施例や実施形態に限られるものではなく、その要旨を逸脱しない範囲において種々の態様において実施することが可能であり、例えば次のような変形も可能である。
【００６０】
第１ないし第４実施例、および第６実施例では、電解質膜２１は、第１の層および第２の層から成る２層構造としたが、異なる構成としても良い。例えば、第１の層および第２の層は、さらに複数の層に分かれており、それぞれの成膜条件、あるいは方法が異なることとしても良い。
【００６１】
また、既述した実施例の構成を複数組み合わせることとしても良い。例えば、第１実施例と第２実施例とを組み合わせて、第１の層の成膜条件を第２の層の成膜条件に比べて、成膜温度を高く設定すると共に成膜レートを遅く設定しても良い。あるいは、第１実施例と第５実施例とを組み合わせて、水素透過性金属層２２表面に電解質粒子を埋め込むと共に、第１の層の成膜温度を第２の層の成膜温度よりも高く設定しても良い。
【００６２】
また、第１の層と第２の層とでは、既述した条件以外の成膜条件を異ならせても良い。電解質膜を成膜する際に、水素透過性金属層との界面を含む層を、他の領域に比べて結晶性が高まる条件、あるいは方法により成膜することにより、実施例と同様の効果を得ることができる。
【図面の簡単な説明】
【００６３】
【図１】単セル２０の構成の概略を表わす断面模式図である。
【図２】ＭＥＡ４０の製造工程を表わす説明図である。
【図３】電解質膜の抵抗を測定した結果の一例を示す説明図である。
【図４】図３に膜厚と抵抗の関係の測定結果を示した単セルが備えるＭＥＡの様子を表わす断面模式図である。
【図５】ＭＥＡ１４０の製造工程を表わす説明図である。
【符号の説明】
【００６４】
２０…単セル
２１，１２１…電解質膜
２２…水素透過性金属層
２４…カソード
２７，２９…ガスセパレータ
３０…単セル内燃料ガス流路
３２…単セル内酸化ガス流路
４０，１４０…ＭＥＡ
【図１】
2009059534.tif 000003
【図２】
2009059534.tif 000004
【図３】
2009059534.tif 000005
【図４】
2009059534.tif 000006
【図５】
2009059534.tif 000007